(57)【特許請求の範囲】
【請求項１】
重合成分の一成分として、下記一般式［Ｉ］で示されるカルボジイミド化合物を重合してなる重合体を含有してなるイオン伝導性組成物。
【化１】
0004058396.tif 000006
〔一般式［Ｉ］において、Ｒ1は、水素原子あるいはアルキル基を表し、Ｒ2は置換基を有しても良いアルキル基、アラルキル基、アリール基を表し、ｌは２〜６の整数を表す。〕
【請求項２】
請求項１記載のイオン伝導性組成物を含有してなる電気化学素子。
【発明の詳細な説明】
【技術分野】
【０００１】
本発明は、不飽和二重結合を分子内に有するカルボジイミド化合物を重合してなる重合体を含有してなるイオン伝導性組成物および該イオン伝導性組成物を含有してなる電気化学素子に関するものである。
【背景技術】
【０００２】
ポリアクリル樹脂、ポリエステル樹脂等のように、エステル結合を有する樹脂は、塗料、化粧板、工業機材、住宅基材、電子材料等の分野において広汎に使用されている樹脂である。しかし、これらの樹脂は、分子内に多くのエステル結合を持っているため、高温や多湿等の過酷な条件下で、長期にわたって使用した場合、水によるエステル結合の加水分解反応のために分子量が低下する。また、加水分解で生じたカルボキシル基がさらに加水分解反応を促進するため、樹脂強度の低下やクラックの発生等の耐久性の問題を有している。
【０００３】
また、近年、二次電池、キャパシタ、エレクトロクロミック表示素子等の電気化学素子においては、高性能化、高容量化が急速に進行している。電気化学素子は、水系電解液を用いた素子と、非水系電解液を用いた素子に大別される。内部に水分が混入すると、非水系電解液を用いた素子の性能は低下するという問題がある（例えば、特許文献１）。
【０００４】
電気化学素子においては、安全性を高めるために、電解液を固体化した、全固体電解質やゲル状電解質等の高分子電解質が提案されている。高分子電解質としては、ポリアルキレンオキサイド基を構造単位に持つ重合体が知られている。しかし、これらポリアルキレンオキサイド基を有する重合体をベースとする電解質は、水分と電解質塩との反応により発生する酸によって、分解されて劣化するという問題がある（例えば、非特許文献１、特許文献２〜３参照）。
【０００５】
電気化学素子の性能低下抑制、樹脂の分解抑制のために、カルボジイミド化合物が用いられている（例えば、特許文献４）。カルボジイミド化合物は、脱水能を有すると共に、樹脂が分解して発生した活性水素基と反応して、樹脂を再生することによって、樹脂の劣化を抑制する機能を有する。しかし、低分子カルボジイミド化合物は、樹脂から遊離する、電気化学素子中では電気化学反応に悪影響を及ぼすといった問題がある。
【０００６】
そこで、カルボジイミド基を樹脂中に固定するために、分子内にカルボジイミド基を有する架橋剤が開発されている。例えば、多官能イソシアネート化合物を高分子量のポリカルボジイミド化合物に一旦変換し、次いでポリカルボジイミド化合物の末端に残留したイソシアネート基に重合性不飽和炭化水素基を有する基を付加する方法（特許文献５〜７）、重合性不飽和炭化水素基を有する一官能イソシアネート化合物を２分子間でカルボジイミド化させて架橋剤に変換する方法（特許文献８）などが挙げられる。しかし、前者の方法では反応が不均一で架橋剤の分子量制御が困難であり、後者の方法では、重合速度の高いアクリル系の架橋剤を合成できない等の技術的な課題があった。また、上述の架橋剤は、重合性不飽和炭化水素基が分子内に２以上存在するために、これらの架橋剤を重合してなる重合体は、全て架橋重合体となってしまい、使用できる用途が限定されるという問題があった。
【０００７】
【非特許文献１】Ａｄｖａｎｃｅｄ  Ｍａｔｅｒｉａｌｓ，１０，４３９（１９９８）
【特許文献１】特開２００２−２８００６２号公報（第２頁）
【特許文献２】ＷＯ９６／０８０５１号公報（第２〜９頁）
【特許文献３】特公平５−７４１９５号公報（第２頁）
【特許文献４】特許３３４８３４３号公報（第１〜２頁）
【特許文献５】特開平９−３０９８７１号公報（第２頁）
【特許文献６】特開２０００−１２８９２８号公報（第２頁）
【特許文献７】特開平９−１３６８６９号公報（第２頁）
【特許文献８】特開平９−１２４５８２号公報（第２頁）
【発明の開示】
【発明が解決しようとする課題】
【０００８】
本発明の課題は、樹脂の劣化を抑制し、機械的強度を保持することが可能な機能を有する官能基を有し、かつ重合速度が高い化合物を用いて得られる安定性の高い重合体を用いてなるイオン伝導性組成物、該イオン伝導性組成物を用いてなる電気化学素子を提供することを課題とする。
【課題を解決するための手段】
【０００９】
本発明者らは、上記課題を解決するために鋭意検討した結果、
（１）重合成分の一成分として、下記一般式［Ｉ］で示されるカルボジイミド化合物を重合してなる重合体を含有してなるイオン伝導性組成物、
【化１】
0004058396.tif 000002
〔一般式［Ｉ］において、Ｒ1は、水素原子あるいはアルキル基を表し、Ｒ2は置換基を有しても良いアルキル基、アラルキル基、アリール基を表し、ｌは２〜６の整数を表す。〕
（２）上記（１）記載のイオン伝導性組成物を含有してなる電気化学素子、
を発明するに至った。
【発明の効果】
【００１０】
本発明において、重合性不飽和炭化水素基を置換基として有するイソシアネート化合物とイソシアネート基を分子内に有する化合物を特定の触媒の共存下で反応させることにより、一般式［Ｉ］で示される化合物を容易に合成できる。これらの化合物は、高い反応性を有する重合性不飽和炭化水素基を有しているので、重合体を容易に製造することができる。また、一般式［Ｉ］で示される化合物は、１の重合性不飽和炭化水素基を含有するのみなので、多様な重合体に利用することが可能である。
【００１１】
カルボジイミド基は脱水剤として作用することが知られており、樹脂中のエステル基を加水分解する水分を補足して樹脂の劣化を抑制する。また、エステル基等の加水分解で生じるカルボキシル基に代表される活性水素基に対して高い反応性を有し、これを捕捉することにより加水分解反応の加速を効果的に防止できる。
【００１２】
一般式［Ｉ］で示される化合物を重合してなる本発明に係わる重合体は、カルボジイミド基の作用により、樹脂の劣化が抑制される。
【発明を実施するための最良の形態】
【００１３】
以下、発明の実施の形態に関して詳しく説明する。
本発明に係わるカルボジイミド化合物は、重合性不飽和炭化水素基を有するイソシアネート化合物と、単官能イソシアネート化合物とをカルボジイミド化反応させることで得ることができる。
【００１４】
重合性飽和炭化水素基を有するイソシアネート化合物としては、例えば、一般式［II］、一般式［III］、一般式［IV］で示される化合物を上げることができる。このうち、重合性不飽和炭化水素基の反応性が高い一般式［II］で示される化合物を好適に用いることができる。
【００１５】
【化２】
0004058396.tif 000003
〔一般式［II］において、Ｒ3は、水素原子あるいはアルキル基を表し、ｍは２〜６の整数を表す。〕
【００１６】
【化３】
0004058396.tif 000004
【００１７】
【化４】
0004058396.tif 000005
〔一般式［IV］において、Ｒ4は、水素原子あるいはアルキル基を表す。〕
【００１８】
本発明において、単官能イソシアネート化合物としては、芳香族、脂肪族または脂環式の単官能イソシアネート化合物がある。例えば、エチルイソシアネート、ｎ−プロピルイソシアネート、ｉ−プロピルイソシアネート、ブチルイソシアネート、オクタデシルイソシアネート、シクロヘキシルイソシアネート、フェニルイソシアネート、３−ｉ−プロペニルクミルイソシアネート、４−メトキシフェニルイソシアネート、２−フロロフェニルイソシアネート、ｍ−トリルイソシアネート、ｐ−トリルイソシアネート、２−トリフロロメチルフェニルイソシアネート、１−ナフチルイソシアネート、α−メチルベンジルイソシアネート等が挙げられる。
【００１９】
本発明において、一般式［Ｉ］で示される化合物を合成する際の触媒としては、有機リン化合物やフェノール化合物を使用することが好ましい。
【００２０】
有機リン化合物の具体例としては、以下のような物が挙げられる。例えば、３−メチル−１−フェニル−２−フォスフォレン−１−オキシド、３−メチル−１−エチル−２−フォスフォレン−１−オキシド、１，３−ジメチル−２−フォスフォレン−１−オキシド、１−フェニル−２−フォスフォレン１−オキシド、１−エチル−２−フォスフォレン−１−オキシド、１−メチル−２−フォスフォレン−１−オキシド及びこれらの二重結合異性体等のフォスフォレンオキシド類を挙げることができる。フェノール化合物としては、ｐ−ニトロフェノール、ｏ−ニトロフェノール、ｍ−ニトロフェノール等の比較的低ｐＨの水酸基を有するフェノール化合物が好ましい。
【００２１】
上記触媒によって、カルボジイミド化反応が進行する。触媒は、原料のイソシアネート化合物に対して０．０１〜１０質量％添加することが好ましい。中でも、０．１〜１質量％が特に好ましい。使用量が少なすぎる場合は、カルボジイミド化反応の速度が遅くなって収率が低下する。一方、使用量が多すぎる場合は、生成物中に残留する触媒の量が無視できなくなり、一般式［Ｉ］で示されるカルボジイミド化合物を重合して得られる重合体の樹脂物性に悪影響を与える。
【００２２】
本発明において、カルボジイミド化反応に使用する溶剤としては、トルエン、キシレン等の芳香族炭化水素類、テトラヒドロフラン、１，４−ジオキサン、１，３−ジオキソラン等のエーテル類、ジメチルカーボネート、ジエチルカーボネート、エチレンカーボネート、プロピレンカーボネート等の炭酸エステル類、酢酸エチル、酢酸ブチル等のエステル類、アセトン、２−ブタノン等のケトン類、アセトニトリル、クロロホルム、ジメチルホルムアミド等、活性水素原子を含有しない種々の有機溶媒を使用することができる。その中でも、炭酸エステル類は比較的高い誘電率を有する有機溶剤であり、反応を迅速に進める点で特に優れている。
【００２３】
反応温度については、４０℃〜２００℃で実施できるが、その中でも６０℃〜１３０℃の範囲が好ましい。反応温度が低い場合は、反応速度が低く、反応に長時間が必要となるため、合成面から実用的でない。反応温度が高すぎると、分子内の重合性不飽和炭化水素基の熱重合が起こるという問題が発生する。
【００２４】
本発明において、カルボジイミド化反応は、重合性不飽和炭化水素基の熱重合抑制剤を共存させて行っても良い。この熱重合抑制剤としては、例えば、ヒドロキノン、ｐ−メトキシフェノール、クレゾール、ｔ−ブチルカテコール、３，５−ジ−ｔ−ブチル−４−ヒドロキシトルエン、２，２´−メチレンビス（４−メチル−６−ｔ−ブチルフェノール）、２，２´−メチレンビス（４−エチル−６−ｔ−ブチルフェノール）、４，４´−チオビス（３−メチル−６−ｔ−ブチルフェノール）、ｏ−ニトロフェノール、ｍ−ニトロフェノール、ｐ−ニトロフェノール、２，４−ジニトロフェノール、２，５−ジニトロフェノール等のフェノール系化合物、フェノチアジン、ジステアリルチオジプロピオネート等のチオエーテル系、ｐ−フェニレンジアミン、４−アミノジフェニルアミン、Ｎ，Ｎ´−ジフェニル−ｐ−フェニレンジアミン、Ｎ−ｉ−プロピル−Ｎ´−フェニル−ｐ−フェニレンジアミン、Ｎ−（１，３−ジメチルブチル）−Ｎ´−フェニル−ｐ−フェニレンジアミン、Ｎ，Ｎ´−ジ−２−ナフチル−ｐ−フェニレンジアミン、ジフェニルアミン、Ｎ−フェニル−β−ナフチルアミン、４，４´−ジクミル−ジフェニルアミン、４，４´−ジオクチル−ジフェニルアミン等のアミン系化合物、Ｎ−ニトロソジフェニルアミン、Ｎ−ニトロソフェニルナフチルアミン、Ｎ−ニトロソジナフチルアミン、ｐ−ニトロソフェノール、ニトロソベンゼン、ｐ−ニトロソジフェニルアミン、α−ニトロソ−β−ナフトール等のニトロソ化合物、亜硝酸アンモニウム、亜硝酸ナトリウム、亜硝酸カリウム、亜硝酸銅、亜硝酸鉄、亜硝酸トリメチルアンモニウム、亜硝酸ｎ−ヘキシル、亜硝酸１−オクチル等の亜硝酸塩およびエステル、ピペリジン−１−オキシル、ピロリジン−１−オキシル、２，２，６，６−テトラメチル−４−オキソピペリジン−１−オキシル、２，２，６，６−テトラメチルピペリジン−１−オキシル等のニトロキシド、ジメチルジチオカルバミン酸銅、ジエチルジチオカルバミン酸銅、ジブチルジチオカルバミン酸銅、酢酸銅、サリチル酸銅、チオシアン酸銅、硝酸銅、塩化銅等の銅塩、酢酸クロム、酸化クロム等のクロム化合物、チオ尿素、１，３−ジメチルチオ尿素、１，３−ジエチルチオ尿素、１，３−ジ−ｉ−プロピルチオ尿素、１，３−ジブチルチオ尿素、ジメチロールチオ尿素等のチオ尿素化合物、沃素、沃化リチウム、沃化ナトリウム、沃化カリウム、沃化セシウム、沃化カルシウム、沃化チタン等の沃化物、臭化リチウム、臭化ナトリウム、臭化カリウム、臭化セシウム等の臭化物等が例示できる。これらの重合禁止剤は単独であるいは同時に二種類以上で用いられる。使用量は、重合性不飽和基を有するイソシアネート化合物に対して０．０１〜２０質量％が好ましい。
【００２５】
本発明においては、上記熱重合防止剤として、ｏ−ニトロフェノール、ｍ−ニトロフェノール、ｐ−ニトロフェノール、２，４−ジニトロフェノール、２，５−ジニトロフェノールを好適に用いることができる。これらのニトロフェノール化合物は、反応終了後、塩基性水溶液で洗浄することによって、容易に抽出除去することができる。
【００２６】
本発明に係わる重合体は、一般式［Ｉ］で示されるカルボジイミド化合物を重合成分として含有しているが、下記の分子内に１つの重合性不飽和炭化水素基を含有する化合物を共重合させて、所望の機械的強度、透明性、帯電性、イオン伝導性等を持たせることができる。例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸２−エチルヘキシル、（メタ）アクリル酸オクチル、（メタ）アクリル酸ノニル、（メタ）アクリル酸ラウリル等の（メタ）アクリル酸アルキルエステル；（メタ）アクリル酸メトキシエチル、（メタ）アクリル酸メトキシブチル、（メタ）アクリル酸エトキシブチル等のエーテル結合を有する（メタ）アクリル酸エステル；（メタ）アクリル酸２−ヒドロキシエチル、（メタ）アクリル酸ヒドロキシプロピル、アクリル酸４−ヒドロキシブチル等の水酸基を有する（メタ）アクリル酸エステル；アクリルアミド、Ｎ−ブトキシメチル（メタ）アクリルアミド、Ｎ−メチル（メタ）アクリルアミド、Ｎ，Ｎ−ジメチルアクリルアミド、Ｎ−イソプロピルアクリルアミド等のアミド基を有する不飽和単量体；Ｎ，Ｎ−ジメチルアミノエチルメタクリレート、Ｎ，Ｎ−ジエチルアミノエチルメタクリレート、Ｎ，Ｎ−ジメチルアミノプロピルメタクリレート等の３級アミノ基を有する（メタ）アクリル酸エステル、Ｎ−ビニルピロリドン、Ｎ−ビニルイミダゾール、Ｎ−ビニルカルバゾール、メタクリロイルイソシアネート化合物、アクリロイルイソシアネート化合物、スチリルイソシアネート系化合物、イソプロペニルベンジルイソシアネート化合物等の含窒素不飽和単量体；（メタ）アクリル酸シクロペンチル、（メタ）アクリル酸シクロヘキシル、（メタ）アクリル酸イソボルニル等の脂環式（メタ）アクリル酸エステル；スチレン、α−メチルスチレン、（メタ）アクリル酸フェニル等の芳香族不飽和単量体；メトキシポリエチレングリコール（メタ）アクリレート等のポリアルキレンキサイド基を含有する不飽和単量体等と共重合することができる。
【００２７】
また、分子内に２以上の重合性不飽和炭化水素基を有する化合物である、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、カプロラクトン変性ペンタエリスリトールヘキサ（メタ）アクリレート、トリメチロールプロパントリ（メタ）アクリレート、ポリアルキレンオキサイド変性トリメチロールプロパントリ（メタ）アクリレート、ジトリメチロールプロパンテトラアクリレート、ビスフェノールＡジ（メタ）アクリレート、ポリアルキレンオキサイド変性ビスフェノールＡジ（メタ）アクリレート、ジメチロールトリシクロデカンジ（メタ）アクリレート、ネオペンチルグリコールジ（メタ）アクリレート、ウレタンアクリレートオリゴマー、ポリエステルアクリレートオリゴマー、ポリエーテルアクリレートオリゴマー、エポキシアクリレートオリゴマー、カルボジイミド基を含有し、かつ重合性不飽和炭化水素基を分子内に２以上有する化合物等を共重合させることもできる。
【００２８】
本発明に係わる重合体において、一般式［Ｉ］で示されるカルボジイミド化合物の含有量は、１〜１００質量％、好ましくは５〜９５質量％、さらに好ましくは１０〜８０質量％である。一般式［Ｉ］で示されるカルボジイミド化合物の含有量が、１質量％未満となると、樹脂劣化抑制能が不足してしまう。
【００２９】
本発明に係わる重合体において、その重合方法としては、ラジカル重合、アニオン重合、カチオン重合等が用いられ、場合によっては触媒を使用しても良い。このうち、ラジカル重合が最も容易な方法である。触媒としては、過硫酸アンモニウム、過酸化ベンゾイル等の過酸化物や、２，２´−アゾビス（２−メチルプロピオニトリル）等のアゾ化合物等に代表される熱分解型重合開始剤や、ベンゾフェノン、ベンゾインイソプロピルエーテル等の増感剤を用いることができる。増感剤は、紫外線等の活性線を照射することで、ラジカルを発生することができる。
【００３０】
ゲル状組成物は、一般式［Ｉ］で示されるカルボジイミド化合物を重合してなる重合体と媒体とを含んでなる。媒体としては、水、有機媒体を使用できるが、重合体中にカルボジイミド基を含有しているので、活性水素基を含有しない媒体を用いることが望ましい。ゲル状組成物に使用される一般式［Ｉ］で示されるカルボジイミド化合物を重合してなる重合体は、分子内に２以上の不飽和重合性炭化水素基を有する単量体を共重合した架橋重合体を用いることが好ましい。ゲル状組成物は、媒体中に一般式［Ｉ］で示されるカルボジイミド化合物、その他の重合性不飽和炭化水素基含有単量体を溶解させた後、重合させることによって得ることができる。また、予め、一般式［Ｉ］で示されるカルボジイミド化合物、場合によってはその他の重合性不飽和炭化水素基単量体を重合させた後、媒体を吸収させることによって得ることも可能である。
【００３１】
本発明のイオン伝導性組成物は、本発明に係わる重合体と電解質とを含んでなる組成物である。本発明のイオン伝導性組成物において、電解質の含有量は、電解質の種類やイオン伝導性組成物が使用される電気化学素子の種類、性能にもよるが、重合体１ｇに対して、０．０１〜２０ｍｍｏｌ、好ましくは５〜１０ｍｍｏｌである。
【００３２】
本発明のイオン伝導性組成物は、十分なイオン伝導度を有するが、さらに高いイオン伝導度が必要な場合、溶媒を含有させて、ゲル状イオン伝導性組成物とすることができる。この場合、溶媒の含有量は、１０〜９９質量％、より好ましくは５０〜９８質量％、最も好ましくは６０〜９５質量％である。溶媒の含有量は、電解質の種類、所望のイオン伝導性、ゲル状組成物の機械的強度を考慮して決定される。
【００３３】
本発明のイオン伝導性組成物は、電解質および必要に応じて溶媒の存在下で、本発明に係わる重合体の製造を行うことにより製造することができる。また、本発明に係わる重合体の製造後に、電解質や溶媒を含浸・添加させることにより製造することもできる。
【００３４】
本発明のイオン伝導性組成物に係わる電解質としては、金属陽イオン、アンモニウムイオン、アミジニウムイオン、及びグアニジウムイオンから選ばれる陽イオンと、フッ素イオン、塩素イオン、臭素イオン、ヨウ素イオン、過塩素酸イオン、次亜塩素酸イオン、チオシアン酸イオン、テトラフルオロホウ素酸イオン、テトラフェニルホウ素酸イオン、硝酸イオン、有機酸イオン、過マンガン酸イオン、リン酸イオン、硫酸イオン、硝酸イオン、チオ硫酸イオン、ＡｓＦ6-、ＰＦ6-、ステアリルスルホン酸イオン、オクチルスルホン酸イオン、ドデシルベンゼンスルホン酸イオン、ナフタレンスルホン酸イオン、ドデシルナフタレンスルホン酸イオン、７，７，８，８−テトラシアノ−ｐ−キノジメタンイオン、Ｘ1ＳＯ3-、[(Ｘ1ＳＯ2)(Ｘ2ＳＯ2)Ｎ]-、[(Ｘ1ＳＯ2)(Ｘ2ＳＯ2)(Ｘ3ＳＯ2)Ｃ]-及び［(Ｘ1ＳＯ2)(Ｘ2ＳＯ2)ＹＣ]-から選ばれる陰イオンとからなる化合物が挙げられる。ここで、Ｘ1、Ｘ2、Ｘ3及びＹは電子吸引性基である。好ましくは、Ｘ1、Ｘ2、およびＸ3は各々独立して炭素数が１〜６のパーフルオロアルキル基又はパーフルオロアリール基であり、Ｙはニトロ基、ニトロソ基、カルボニル基、カルボキシル基、又はシアノ基である。Ｘ1、Ｘ2、およびＸ3は各々同一であっても、異なっていても良い。これらの電解質は単独で使用しても、あるいは２種以上を混合して使用しても良い。
【００３５】
更に、テトラエチレングリコールジメチルエーテル、テトラプロピレングリコールジメチルエーテル等のポリアルキレンオキサイド化合物、ポリアルキレンオキサイドを構造単位に持つ変性ポリアクリレート、ポリアクリロニトリル、ポリフッ化ビニリデン、ポリアルキレンオキサイドを構造単位に持つ変性ポリフォスファゼン等のイオン導電性ポリマーも配合することができる。
【００３６】
本発明のイオン伝導性組成物に添加しても良い溶媒としては、水、塩化チオニル、塩化スルフリル、液体アンモニア等の無機溶媒、ジメチルスルホキシド、スルホラン、チオフェン、硫化ジエチル等の硫黄化合物、アセトニトリル、ジエチルアミン、アニリン等の窒素化合物、無水酢酸、無水酪酸等の酸無水物、アセタール、シクロヘキサノン等のケトン、エステル、フェノール、アルコール、炭化水素、ハロゲン化炭化水素、プロピレンカーボネート、エチレンカーボネート、ジメチルカーボネート、ジエチルカーボネート、エチルメチルカーボネート等のカーボネート、γ−ブチロラクトン等のラクトン類、ジメチルホルムアミド、ジメチルアセトアミド等のアミド系溶剤、テトラヒドロフラン、１，２−ジメトキシエタン、１，２−ジエトキシエタン、１，３−ジオキソラン等のエーテル系化合物を使用することができるが、活性水素基を持たない溶媒を使用することが好ましい。これらの溶媒は、単独で使用しても、あるいは２種以上を混合して使用しても良い。
【００３７】
本発明のイオン伝導性組成物は、電気絶縁性多孔質薄膜と一体化させても良い。電気絶縁性多孔質薄膜としては、多孔質フィルム、不織布等を用いることができる。多孔質フィルムとは、例えばポリオレフィン、ポリエステル、ポリ塩化ビニル、ポリビニルアルコール、ポリアクリロニトリル、ポリアミド、フッ素樹脂等の熱可塑性樹脂を延伸法等で多孔質フィルムとしたもの等を用いることができる。不織布としては、ポリオレフィン系繊維、ポリエステル系繊維、ポリ塩化ビニル系繊維、ポリビニルアルコール系繊維、ポリアクリロニトリル系繊維、ポリアミド系繊維、フッ素樹脂繊維、再生繊維、半合成繊維、天然繊維等から構成される。不織布を構成する繊維は、フィブリル化されていても良い。
【００３８】
電気絶縁性多孔質薄膜として用いることができる不織布は、乾式法と湿式法のいずれの方法でも製造できるが、薄膜化に対応するためには、湿式法で製造した不織布を用いることが好ましい。湿式抄紙法は、通常、繊維を分散助剤、増粘剤などを用いて水中に均一に分散してスラリーとし、該スラリー中に水を添加して水性スラリーとし、該スラリーから抄紙機を用いてシート化し、不織布を得る方法である。湿式法としては、長網抄紙機、円網抄紙機、傾斜型抄紙機、さらには２種以上を組み合わせたコンビネーションマシンなどを用いることができる。
【００３９】
電気絶縁性多孔質薄膜とイオン伝導性組成物を一体化させる方法としては、
（イ）本発明に係わる重合体に電解質をドープし、絶縁性多孔質薄膜に直接塗布する方法、
（ロ）本発明に係わる重合体と電解液を混合した溶液に、絶縁性多孔質薄膜に直接塗工・含浸させる方法、
（ハ）一般式［Ｉ］で示されるカルボジイミド化合物、その他の重合体原料、電解質を絶縁性多孔質薄膜に直接塗工・含浸させた後、重合反応を行う方法、
（ニ）一般式［Ｉ］で示されるカルボジイミド化合物、その他の重合体原料を絶縁性多孔質薄膜に直接塗工・含浸させた後、重合反応を行い、次いで電解液で膨潤させる方法、
（ホ）一般式［Ｉ］で示されるカルボジイミド化合物、その他の重合体原料を電解液に溶解し、絶縁性多孔質薄膜に直接塗工・含浸させた後、重合反応を行う方法、
等を上げることができる。
【００４０】
本発明の電気化学素子としては、例えば、アルカリ電池、リチウム一次電池、リチウム二次電池、湿式太陽電池、キャパシタ、エレクトロクロミック素子等の化学発光素子、液晶表示素子等と挙げることができる。
【００４１】
表面修飾基材において、基材としては、高分子に代表される有機基材、ガラス、セラミック、金属等の無機基材、有機材料と無機材料の複合材料等を用いることができる。基材の形状は、繊維、織物、編み物、不織布、板、棒、フィルム、シート、多孔性フィルムおよびシート並びに、所定の成形体のいずれであっても良い。
【００４２】
表面修飾基材において、基材の表面を重合体で被覆させる方法としては、基材に少なくとも一般式［Ｉ］で示されるカルボジイミド化合物を含有する処理液を塗布し、次いで表面で重合させる方法、一般式［Ｉ］で示されるカルボジイミド化合物を重合成分とする重合体を含有する処理液を、基材に塗布し、次いで乾燥させる方法等が挙げられる。
【００４３】
上記塗布方法としては、ディップコーティング、ロッドコーティング、ナイフコーティング、リバースロールコーティング、スクリーンコーティング、グラビアロールコーティング、スクリーン印刷コーティング、スプレーコーティング等を挙げることができる。
【００４４】
該処理液に用いることができる媒体としては、水、塩化チオニル、塩化スルフリル、液体アンモニア等の無機溶媒、ジメチルスルホキシド、スルホラン、チオフェン、硫化ジエチル等の硫黄化合物、アセトニトリル、ジエチルアミン、アニリン等の窒素化合物、無水酢酸、無水酪酸等の酸無水物、アセタール、シクロヘキサノン等のケトン、エステル、フェノール、アルコール、炭化水素、ハロゲン化炭化水素、プロピレンカーボネート、エチレンカーボネート、ジメチルカーボネート、ジエチルカーボネート、エチルメチルカーボネート等のカーボネート、γ−ブチロラクトン等のラクトン類、ジメチルホルムアミド、ジメチルアセトアミド等のアミド系溶剤、テトラヒドロフラン、１，２−ジメトキシエタン、１，２−ジエトキシエタン、１，３−ジオキソラン等のエーテル系化合物を使用することができるが、活性水素基を持たない溶媒を使用することが好ましい。これらの溶媒は、単独で使用しても、あるいは２種以上を混合して使用しても良い。
【００４５】
表面修飾基材に係わる重合方法としては、本発明に係わる重合体で示したラジカル重合、アニオン重合、カチオン重合等の方法を用いることができる。
【００４６】
表面修飾基材に係わるグラフト処理の方法としては、例えばモノマーと重合開始剤を含む溶液に基材を浸漬した後に加熱する方法、基材にモノマーを塗布した後に活性光線を照射する方法、基材に活性光線を照射した後にモノマーを接触させる方法、増感剤とモノマーを含む溶液に基材を浸漬し、次いで活性光線を照射する方法等がある。活性光線としては、紫外線、放射線（α線、γ線、電子線、Ｘ線、中性子線）等を使用することができる。
【００４７】
合成例１
カルボジイミド化合物の合成
２−メタクリロイルオキシエチルイソシアネート（商品名；カレンズＭＯＩ、昭和電工（株））  ２０．０ｇと、シクロヘキシルイソシアネート  １６．２ｇと、４−メトキシフェノール  ０．０６０ｇ、３−メチル−１−フェニル−２−フォスフォレン１−オキシド  ０．４０ｇとを、ジメチルカーボネート２００ｍｌに溶解し、窒素気流中で２４時間加熱還流した。加熱還流後の反応液のＧＣ／ＭＡＳＳスペクトルを測定し、生成したカルボジイミド化合物のＧＣピークを検出した。ＭＡＳＳスペクトルからは、カルボジイミド化合物（分子量  ２３６）に対応した分子イオンピーク；Ｍ+−１（２３５）を検出した。反応液を室温まで冷却後、ロータリーエバポレータで、３５℃に加熱しながらジメチルカーボネートを減圧留去した。残留した油状物をジエチルエーテル６００ｍｌに溶解し、５質量％の水酸化ナトリウム水溶液１００ｍｌで６回洗浄後、ジエチルエーテル溶液を無水硫酸マグネシウムで乾燥した。硫酸マグネシウムを濾別後、ロータリーエバポレータで、２５℃に加熱しながらジエチルエーテルを減圧留去して、目的のＮ−（２−メタクリロイルオキシエチル）−Ｎ´−シクロヘキシルカルボジイミド  １３．０ｇを油状物として得た。
【００４８】
生成物のＩＲスペクトルデータを以下に示す。
ＩＲ（ｎｅａｔ）；ν（Ｃ＝Ｎ＝Ｃ）＝２１３５ｃｍ-1
【００４９】
ＩＲスペクトルでは、原料の２−メタクリロイルオキシエチルイソシアネートのイソシアネート基の伸縮吸収；ν（Ｎ＝Ｃ＝Ｏ）＝２２６０ｃｍ-1および、ジシクロヘキシルイソシアネートのイソシアネート基の伸縮吸収；ν（Ｎ＝Ｃ＝Ｏ）＝２２４６ｃｍ-1が消失していることから、原料のイソシアネート化合物が残留していないことを確認した。
【００５０】
合成例２
カルボジイミド化合物の合成
２−メタクリロイルオキシエチルイソシアネート（商品名；カレンズＭＯＩ、昭和電工（株））  ２０．０ｇと、ｎ−ブチルイソシアネート  １２．８ｇと、４−メトキシフェノール  ０．０６０ｇ、３−メチル−１−フェニル−２−フォスフォレン１−オキシド  ０．４０ｇとを、ジメチルカーボネート２００ｍｌに溶解し、窒素気流中で２４時間加熱還流した。加熱還流後の反応液のＧＣ／ＭＡＳＳスペクトルを測定し、生成したカルボジイミド化合物のＧＣピークを検出した。ＭＡＳＳスペクトルからは、カルボジイミド化合物（分子量  ２１０）に対応した分子イオンピーク；Ｍ+（２１０）を検出した。反応液を室温まで冷却後、ロータリーエバポレータで、３５℃に加熱しながらジメチルカーボネートを減圧留去した。残留した油状物をジエチルエーテル６００ｍｌに溶解し、５質量％の水酸化ナトリウム水溶液１００ｍｌで６回洗浄後、ジエチルエーテル溶液を無水硫酸マグネシウムで乾燥した。硫酸マグネシウムを濾別後、ロータリーエバポレータで、２５℃に加熱しながらジエチルエーテルを減圧留去して、目的のＮ−（２−メタクリロイルオキシエチル）−Ｎ´−ｎ−ブチルカルボジイミド  ７．０ｇを油状物として得た。
【００５１】
生成物のＩＲスペクトルデータを以下に示す。
ＩＲ（ｎｅａｔ）；ν（Ｃ＝Ｎ＝Ｃ）＝２１３５ｃｍ-1
【００５２】
ＩＲスペクトルでは、原料の２−メタクリロイルオキシエチルイソシアネートのイソシアネート基の伸縮吸収；ν（Ｎ＝Ｃ＝Ｏ）＝２２６０ｃｍ-1および、ジシクロヘキシルイソシアネートのイソシアネート基の伸縮吸収；ν（Ｎ＝Ｃ＝Ｏ）＝２２６６ｃｍ-1が消失していることから、原料のイソシアネート化合物が残留していないことを確認した。
【００５３】
参考例１
重合体の調製
トルエン１００質量部に、実施例１で得られたＮ−（２−メタクリロイルオキシエチル）−Ｎ´−シクロヘキシルカルボジイミド  ９９．５質量部、２，２´−アゾビス（２−メチルプロピオニトリル）（商品名；Ｖ−６０、和光純薬（株）製）  ０．５質量部を添加し、窒素雰囲気下、８０℃で３時間保持したところ、透明の粘状重合体を得た。
【００５４】
参考例２
重合体およびゲル状組成物の調製
２−メタクリロイルオキシエチルイソシアネート（商品名；カレンズＭＯＩ、昭和電工（株））４０ｇと、３−メチル−１−フェニル−２−フォスフォレン１−オキシド４０ｇとを、ジメチルカーボネート２００ｍｌに溶解し、窒素気流中で２４時間加熱還流した。加熱還流後の反応液のＧＣ／ＭＡＳＳスペクトルを測定し、生成したカルボジイミド化合物のＧＣピークを検出した。ＭＡＳＳスペクトルからは、カルボジイミド化合物（分子量  ２６６）に対応した分子イオンピーク；Ｍ+−１（２６５）を検出した。反応液を室温まで冷却後、ロータリーエバポレータで、３５℃に加熱しながらジメチルカーボネートを減圧留去した。残留した油状物をジエチルエーテル６００ｍｌに溶解し、５質量％の水酸化ナトリウム水溶液１００ｍｌで６回洗浄後、ジエチルエーテル溶液を無水硫酸マグネシウムで乾燥した。硫酸マグネシウムを濾別後、ロータリーエバポレータで、２５℃に加熱しながらジエチルエーテルを減圧留去して、Ｎ，Ｎ´−ビス（２−メタクリロイルオキシエチル）カルボジイミド  １３ｇを油状物として得た。
【００５５】
生成物のＩＲスペクトルデータを以下に示す。
ＩＲ（ｎｅａｔ）；ν（Ｃ＝Ｎ＝Ｃ）＝２１３４ｃｍ-1
【００５６】
ＩＲスペクトルでは、原料の２−メタクリロイルオキシエチルイソシアネートのイソシアネート基の伸縮吸収；ν（Ｎ＝Ｃ＝Ｏ）＝２２６０ｃｍ-1が消失していることから、原料のイソシアネート化合物が残留していないことを確認した。
【００５７】
Ｎ，Ｎ´−ビス（２−メタクリロイルオキシエチル）カルボジイミド  ２質量部、実施例２で得られたＮ−（２−メタクリロイルオキシエチル）−Ｎ´−ｎ−ブチルカルボジイミド  ８質量部、２，２´−アゾビス（２−メチルプロピオニトリル）０．５質量部を添加し、窒素雰囲気下、８０℃で３時間保持したところ、白色の塊状架橋重合体を得た。架橋重合体１０質量部を、ジエチルカーボネート  １０質量部に浸漬し、５時間静置した。架橋重合体は、ジエチルカーボネートを吸収して膨潤し、ゲル状組成物となった。
【実施例１】
【００５８】
イオン伝導性組成物の調製
下記構成で非水系電解液ｉを調製した。
六フッ化リン酸リチウム                １２．７質量部
エチレンカーボネート                  ３１．９質量部
ジエチルカーボネート                  ５５．４質量部
【００５９】
合成例１で得られたＮ−（２−メタクリロイルオキシエチル）−Ｎ´−シクロヘキシルカルボジイミド  ８質量部、参考例２記載の方法で得られたＮ，Ｎ´−ビス（２−メタクリロイルオキシエチル）カルボジイミド  ２質量部を、非水系電解液ｉ  ８９．８質量部に溶解し、２，２´−アゾビス（２−メチルプロピオニトリル）  ０．２質量部を添加した（反応液Ａ）。反応液Ａを窒素雰囲気下、８０℃で４時間保持したところ、透明なイオン伝導性組成物を得た。このイオン伝導性組成物を密閉容器に入れ、８０℃で１４日間加熱したが、ゲルの崩壊は確認されなかった。また、このイオン伝導性ゲル状組成物のイオン伝導度は、５．２×１０-3Ｓ／ｃｍ（室温）であった。
【００６０】
リチウム電池の作製と評価
コバルト酸リチウム２０質量部、アセチレンブラック２質量部、ＰＶＤＦのＮ−メチルピロリドン溶液（呉羽化学工業製、クレハＫＦポリマー  Ｌ＃１１２０）１８質量部、Ｎ−メチルピロリドン１２質量部を混合して、アルミニウム箔上に塗布し、乾燥して、リチウムイオン二次電池用正極を得た。
【００６１】
カーボン粉末２０質量部、ＰＶＤＦのＮ−メチルピロリドン溶液（呉羽化学工業製、クレハＫＦポリマー  Ｌ＃１１２０）１７．５質量部、Ｎ−メチルピロリドン１２質量部を混合して、銅箔上に塗布し、乾燥して、リチウムイオン二次電池用負極を得た。
【００６２】
正極、市販リチウム電池用セパレータ、負極を積層し、電池用セル缶に組み込んだ後、反応液Ａを注入した。セル缶を封じた後、８０℃で４時間加熱して、リチウムポリマー二次電池を得た。得られたリチウムポリマー二次電池に対して、０．１Ｃで充放電を行ったところ、容量は３３５ｍＡｈであった。また、このリチウムポリマー二次電池を８０℃で２週間保存した後の容量は３２８ｍＡｈであった。
【実施例２】
【００６３】
電気絶縁性薄膜とイオン伝導性組成物の一体化
合成例２で得られたＮ−（２−メタクリロイルオキシエチル）−Ｎ´−ｎ−ブチルカルボジイミド  ８．５質量部、ジペンタエリスリトールヘキサアクリレート（ＮＫエステル  Ａ−ＤＰＨ、新中村化学工業（株）製）  １．５質量部、非水系電解液ｉ  ８９質量部、２，２´−アゾビス（２−メチルプロピオニトリル）  １質量部とを、均一混合した。該混合液に、ポリプロピレン製微多孔膜（１５ｇ／ｍ2、厚み５０μｍ、空隙率６７％）を含浸・絞液し、露点−８０℃のアルゴン雰囲気下で、アルミ袋に入れ密封した後、９０℃で２時間保持した後、室温まで冷却して、電気絶縁性薄膜とイオン伝導性組成物を一体化させた複合型ポリマー電解質を調製した。得られた複合型ポリマー電解質は、５９ｇ／ｍ2、厚み５３μｍであった。
【００６４】
リチウム電池の作製と評価
実施例１と同様の方法で調製したリチウム電池用正極および負極を用いて、正極、上記複合型ポリマー電解質、負極を積層し、電池用セル缶に組み込み、セル缶を封じた。得られたリチウムポリマー電池に対して、０．１Ｃで充放電を行ったところ、容量は３５２ｍＡｈであった。また、このリチウムポリマー電池を８０℃で２週間保存した後の容量は２７３ｍＡｈであった。
【００６５】
（比較例１）
イオン伝導性組成物の調製
ポリエチレンオキサイド基含有メタクリレート（商品名；１３０Ａ、共栄社化学（株）製）  ５質量部、ポリエチレンオキサイド基含有メタクリレート（商品名；ＴＭＰ−６ＥＯ−３Ａ、共栄社化学（株）製）  ５質量部、２，２´−アゾビス（２−メチルプロピオニトリル）  ０．２質量部、非水電解液ｉ  ８９．８質量部に溶解し、反応液ａを得た。反応液ａを窒素雰囲気下、８０℃に６時間保持して、透明なイオン伝導性ゲル状組成物を得た。このイオン伝導性ゲル状組成物を密閉容器に入れ、８０℃で加熱したが、１日でゲルは崩壊した。
【００６６】
リチウムポリマー電池の作製と評価
実施例１と同様の方法で調製したリチウム電池用正極および負極を用いて、正極、市販リチウム電池用セパレータ、負極を積層し、電池用セル缶に組み込んだ後、反応液ａを注入した。セル缶を封じた後、８０℃で４時間加熱して、リチウムポリマー二次電池を得た。得られたリチウムポリマー二次電池に対して、０．１Ｃで充放電を行ったところ、容量は３８５ｍＡｈであった。また、このリチウムポリマー電池を８０℃で２週間保存した後の容量は１９３ｍＡｈであった。
【００６７】
（比較例２）
イオン伝導性組成物の調製
ポリエチレンオキサイド基含有メタクリレート（商品名；１３０Ａ、共栄社化学（株）製）  ５質量部、ポリエチレンオキサイド基含有メタクリレート（商品名；ＴＭＰ−６ＥＯ−３Ａ、共栄社化学（株）製）  ５質量部、ジシクロヘキシルカルボジイミド  １質量部、２，２´−アゾビス（２−メチルプロピオニトリル）  ０．２質量部、非水電解液ｉ  ８９質量部に溶解し、反応液ｂを得た。反応液ｂを窒素雰囲気下、８０℃に６時間保持して、透明なイオン伝導性ゲル状組成物を得た。このイオン伝導性ゲル状組成物を密閉容器に入れ、８０℃で加熱したが、７日間でゲルは崩壊した。
【００６８】
リチウムポリマー電池の作製と評価
実施例１と同様の方法で調製したリチウム電池用正極および負極を用いて、正極、市販リチウム電池用セパレータ、負極を積層し、電池用セル缶に組み込んだ後、反応液ｂを注入した。セル缶を封じた後、８０℃で４時間加熱して、リチウムポリマー二次電池を得た。得られたリチウムポリマー二次電池に対して、０．１Ｃで充放電を行ったところ、容量は３７１ｍＡｈであった。また、このリチウムポリマー電池を８０℃で２週間保存した後の容量は１９８ｍＡｈであった。
【００６９】
実施例１および２と比較例１および２の結果から、本発明のイオン伝導性組成物は、カルボジイミド基の効果により、長期間安定であることが確認された。また、低分子カルボジイミドを用いた比較例２のイオン伝導性組成物よりも、カルボジイミド基が重合体中に存在する実施例のイオン伝導性組成物の方が長期間安定であり、またカルボジイミド基を含有する本発明に係わる重合体は、電池の性能に悪影響を及ぼさないことが確認できた。
【実施例３】
【００７０】
イオン伝導性組成物の調製
下記構成で非水系電解液iiを調製した。
（Ｃ2Ｈ5）4ＮＢＦ4        １８．１質量部
プロピレンカーボネート    ８１．９質量部
【００７１】
合成例１で得られたＮ−（２−メタクリロイルオキシエチル）−Ｎ´−シクロヘキシルカルボジイミド  ５質量部、エトキシ化イソシアヌル酸トリアクリレート（商品名；ＮＫエステル  Ａ−９３００、新中村化学工業（株）製）  ２質量部、ブチルアクリレート  ３質量部を、非水系電解液ii  ８９．８質量部に溶解し、２，２´−アゾビス（２−メチルプロピオニトリル）  ０．２質量部を添加し、反応液Ｂとした。反応液Ｂを窒素雰囲気下、８０℃で４時間保持したところ、透明なイオン伝導性組成物を得た。このイオン伝導性組成物を密閉容器に入れ、８０℃で１４日間加熱したが、ゲルの崩壊は確認されなかった。また、このイオン伝導性ゲル状組成物のイオン伝導度は、２．１×１０-4Ｓ／ｃｍ（室温）であった。
【００７２】
電気二重層キャパシタの作製と評価
非表面積が２０００ｍ2／ｇ、平均粒径が８μｍの高活性活性炭８０ｇ、アセチレンブラック１０ｇ、及び１２％濃度のＰＶＤＦ溶液（溶媒：Ｎ−メチルピロリドン、呉羽化学工業（株）製）１００ｇ、Ｎ−メチルピロリドン１５０ｇを混合して活性炭含有液を作製した。この液をアルミニウム箔上に塗布して、キャパシタ用電極を作製した。
【００７３】
この電極と市販のセルロース製キャパシタ用セパレータ（厚み  ５０μｍ、密度  ０．４ｇ／ｃｍ3）を積層し、角形セルに組み込んだ後、反応液Ｂを注入して、セル缶を封じた後、８０℃で３時間加熱して、積層型の電機二重層キャパシタを得た。電気二重層キャパシタの静電容量は、１７Ｆであった。この電気二重層キャパシタに３ｍｍφの金属棒を突き刺したが、液漏れは無かった。また、８０℃で２週間保存した後の容量は１６Ｆであった。
【実施例４】
【００７４】
イオン伝導性組成物の調製
参考例２の方法で得られたＮ、Ｎ´−ビス（２−メタクリロイルオキシエチル）カルボジイミド  ２質量部、合成例２で得られたＮ−（２−メタクリロイルオキシエチル）−Ｎ´−ｎ−ブチルカルボジイミド  ８質量部とを、非水電解液ii  ８９．８質量部に溶解し、２，２´−アゾビス（２−メチルプロピオニトリル）  ０．２質量部を添加し、反応液Ｃとした。反応液Ｃを窒素雰囲気下、８０℃に３時間保持して、透明なイオン伝導性ゲル状組成物を得た。このイオン伝導性ゲル状組成物を密閉容器に入れ、８０℃で１４日間加熱したが、ゲルの崩壊は確認されなかった。また、このイオン伝導性ゲル状組成物のイオン伝導度は、２．０×１０-4Ｓ／ｃｍ（室温）であった。
【００７５】
電気二重層キャパシタの作製と評価
実施例３と同様に調製した電気二重層キャパシタ用電極と市販のキャパシタ用セパレータを積層し、角形セルに組み込んだ後、反応液Ｃを注入して、セル缶を封じた後、８０℃で３時間加熱して、積層型電気二重層キャパシタを得た。電気二重層キャパシタの静電容量は、１９Ｆであった。この電気二重層キャパシタに３ｍｍφの金属棒を突き刺したが、液漏れは無かった。また、８０℃で２週間保存した後の容量は、１７Ｆであった。
【実施例５】
【００７６】
不織布の製造
フィブリル化セルロース  １０質量部、少なくとも一部が繊維径１μｍ以下のフィブリル化ポリエチレン繊維  ２０質量部、繊度０．１ｄｔｅｘ、繊維長３ｍｍ、融点２５５℃のポリエステル繊維  ４０質量部、繊度０．８ｄｔｅｘ、繊維長１０ｍｍのポリプロピレン／ポリエチレン芯鞘短繊維  ３０質量部を分散助剤と共にパルパーを用いて水中に分散し、次いで水で所定濃度に希釈してスラリーを調製した。このスラリーから、円網抄紙機を用いて、坪量３０ｇ／ｍ2、厚み８０μｍの湿式不織布を作製した。この湿式不織布に対して、１８０℃で熱カレンダー処理を行った。得られた不織布は、坪量３０ｇ／ｍ2、厚さ５０μｍ、密度０．５９ｇ／ｃｍ3であった。
【００７７】
電気二重層キャパシタの作製と評価
合成例１で得られたＮ−（２−メタクリロイルオキシエチル）−Ｎ´−シクロヘキシルカルボジイミド  １４質量部、ポリエチレンオキサイド基含有メタクリレート（商品名；１３０ＭＡ、共栄社化学（株）製）２質量部、参考例２で得られたＮ、Ｎ´−ビス（２−メタクリロイルオキシエチル）カルボジイミド  ４質量部、２，２´−アゾビス（２−メチルプロピオニトリル）  ０．１質量部を、トルエン  ７９．９質量部に溶解し、窒素雰囲気下、８０℃で６時間保持して、重合反応を行った。白色の重合体液に、上記不織布を含浸・絞液し、９０℃で８時間真空乾燥を行った。不織布の質量増加率は、３５質量％であった。
【００７８】
実施例３と同様に調製した電気二重層キャパシタ用電極と上記重合体付着不織布を積層し、角形セルに組み込んだ後、非水電解液ii  ９５質量部を注入し、セル缶を封じた後、９０℃で７時間加熱して、積層型電気二重層キャパシタを得た。電気二重層キャパシタの静電容量は、１７Ｆであった。この電気二重層キャパシタに３ｍｍφの金属棒を突き刺したが、液漏れは無かった。また、８０℃で２週間保存した後の容量は、１６Ｆであった。
【００７９】
（比較例３）
イオン伝導性組成物の調製
ポリエチレンオキサイド基含有メタクリレート（商品名；１３０Ａ、共栄社化学（株）製）  ５質量部、ポリエチレンオキサイド基含有メタクリレート（商品名；ＴＭＰ−６ＥＯ−３Ａ、共栄社化学（株）製）  ５質量部、２，２´−アゾビス（２−メチルプロピオニトリル）  ０．２質量部、非水電解液ii  ８９．８質量部に溶解し、反応液ｃを得た。反応液ｃを窒素雰囲気下、８０℃に６時間保持して、透明なイオン伝導性ゲル状組成物を得た。このイオン伝導性ゲル状組成物を密閉容器に入れ、８０℃で加熱したが、１０日目に電解液の浸みだしが確認された。
【００８０】
実施例３と同様に調製した電気二重層キャパシタ用電極と市販のキャパシタ用セパレータを積層し、角形セルに組み込んだ後、反応液ｃを注入して、セル缶を封じた後、８０℃で７時間加熱して、積層型電気二重層キャパシタを得た。電気二重層キャパシタの静電容量は、１８Ｆであった。この電気二重層キャパシタに３ｍｍφの金属棒を突き刺したが、液漏れは無かった。また、８０℃で２週間保存した後の容量は、１３Ｆであった。
【００８１】
（比較例４）
イオン伝導性組成物の調製
ポリエチレンオキサイド基含有メタクリレート（商品名；１３０Ａ、共栄社化学（株）製）  ５質量部、ポリエチレンオキサイド基含有メタクリレート（商品名；ＴＭＰ−６ＥＯ−３Ａ、共栄社化学（株）製）  ５質量部、ジシクロヘキシルカルボジイミド  ３質量部、２，２´−アゾビス（２−メチルプロピオニトリル）  ０．２質量部、非水電解液ii  ８６．８質量部に溶解し、反応液ｄを得た。反応液ｄを窒素雰囲気下、８０℃に６時間保持して、透明なイオン伝導性ゲル状組成物を得た。このイオン伝導性ゲル状組成物を密閉容器に入れ、８０℃で加熱したが、１４日間ゲルの崩壊は見られなかった。
【００８２】
実施例３と同様に調製した電気二重層キャパシタ用電極と市販のキャパシタ用セパレータを積層し、角形セルに組み込んだ後、反応液ｄを注入して、セル缶を封じた後、８０℃で７時間加熱して、積層型電気二重層キャパシタを得た。電気二重層キャパシタの静電容量は、１９Ｆであった。この電気二重層キャパシタに３ｍｍφの金属棒を突き刺したが、液漏れは無かった。また、８０℃で２週間保存した後の容量は、９Ｆであった。
【００８３】
実施例３〜５と比較例３〜４の結果から、本発明のイオン伝導性組成物は、カルボジイミド基の効果により、長期間安定であることが確認された。また、低分子カルボジイミドを添加した比較例４のイオン伝導性組成物よりも、カルボジイミド基が重合体として存在する実施例のイオン伝導性組成物の方が長期間安定であり、またカルボジイミド基を含有する本発明に係わる重合体は、電気二重層キャパシタの性能に悪影響を及ぼさないことが確認できた。
【実施例６】
【００８４】
イオン伝導性組成物の調製
下記構成で非水電解液iiiを調製した。
フタル酸テトラメチルアンモニウム            ２４．０７質量部
γ−ブチロラクトン                          ７５．９３質量部
【００８５】
合成例１で得られたＮ−（２−メタクリロイルオキシエチル）−Ｎ´−シクロヘキシルカルボジイミド  ４質量部、参考例２で得られたＮ、Ｎ´−ビス（２−メタクリロイルオキシエチル）カルボジイミド  １質量部、非水電解液iii  ９４．５質量部、２，２´−アゾビス（２−メチルプロピオニトリル）  ０．５質量部均一に混合し、反応液Ｅとした。反応液Ｅを窒素雰囲気下、８０℃で４時間保持したところ、白濁のイオン伝導性組成物を得た。このイオン伝導性組成物を密閉容器に入れ、８０℃で１４日間加熱したが、ゲルの崩壊は確認されなかった。
【００８６】
アルミ電解キャパシタの作製と評価
厚さ０．０５ｍｍ、エッチング孔の直径１〜５μｍのアルミニウム箔で作られた電極の片面に陽極用コネクタをスポット溶接した後、９０℃の温度に保たれたホウ酸用水溶液（濃度８０ｇ／ｌ）に浸漬し、３０Ａの電流で１５分間、アルミニウム箔面を酸化して、酸化アルミニウム誘電体層を形成し、電解キャパシタ用陽極を作製した。厚さ０．０５ｍｍ、エッチング孔の直径１〜５μｍのアルミニウム箔で作られた電極の片面に陰極用コネクタをスポット溶接することで、電解キャパシタ用陰極を作製した。
【００８７】
膜厚３０μｍのアルミ電解キャパシタ用セルロース製セパレータを陽極の誘電体層上に配置し、陰極と合わせて巻取った後、電解キャパシタ用セル内に挿入し、反応液Ｅを注入し、セルを封じた。次いで、８０℃で３時間加熱し、反応液Ｅをの重合反応を行った。得られたアルミ電解キャパシタの静電容量は、１９８μＦであった。また、このアルミ電解キャパシタを８０℃で２週間保存した後の静電容量は１８７μＦであった。
【００８８】
参考例３
重合体分散液の調製とその塗布品の作製
合成例２で得られたＮ−（２−メタクリロイルオキシエチル）−Ｎ´−ｎ−ブチルカルボジイミド  ３０質量部、参考例２で得られたＮ，Ｎ´−ビス（２−メタクリロイルオキシエチル）カルボジイミド  １０質量部、ポリエチレンオキサイド基含有アクリレート（商品名；１３０Ａ、共栄社化学（株）製）  ９質量部、トルエン  １５０質量部に、２，２´−アゾビス（２−メチルプロピオニトリル）１質量部を添加し、窒素雰囲気下、８０℃で３時間、強制撹拌して、乳白色の重合体溶液を得た。該重合体溶液に市販のポリエチレンシート（厚さ  ２００μｍ）を浸漬した後、９０℃で２時間、真空乾燥し、カルボジイミド基含有重合体で被覆されたシートを得た（質量増加率  ６．２質量％）。
【００８９】
参考例４
グラフト重合フィルムの作製
合成例１で得られたＮ−（２−メタクリロイルオキシエチル）−Ｎ´−シクロヘキシルカルボジイミド  ５０質量部、光重合開始剤（商品名；ＩＲＧＡＣＵＲＥ  ６５１、チバ・スペシャルティ・ケミカルズ製）  ０．１質量部、トルエン  ４９．９質量部とからなる処理液に、市販のポリエチレンシート（厚み  ２００μｍ）を浸漬したあと、脱酸素下で低圧水銀灯を用いて、低波長紫外線を１分間照射し、次いで９０℃で２時間、真空乾燥して、グラフト重合による表面処理を施したシートを得た。グラフト重合による質量増は、１０．５質量％であった。
【００９０】
参考例５
グラフト重合多孔質膜の作製
合成例２で得られたＮ−（２−メタクリロイルオキシエチル）−Ｎ´−ｎ−ブチルカルボジイミド  ５０質量部、トルエン  ４９質量部に、光重合開始剤（商品名；ＩＲＧＡＣＵＲＥ  ６５１、チバ・スペシャルティ・ケミカルズ）  １質量部を添加し、市販のリチウム電池用セパレータ（ポリエチレン微多孔膜、空隙率６０％、膜厚２５μｍ）を浸漬した後、脱酸素下で低圧水銀灯を用いて低波長紫外線を１分間照射し、次いで９０℃で２時間、真空乾燥し、グラフト重合による表面処理を施したリチウム電池用セパレータを得た。グラフト重合による質量増は、８．９質量％であった。
【００９１】
リチウム電池の作製と評価
実施例１と同様の方法で調製したリチウム電池用正極および負極を用いて、正極、上記グラフト重合による表面処理を施したリチウム電池用セパレータ、負極を積層し、電池用セル缶に組み込んだ後、非水電解液ｉを注入し、セル缶を封じて、リチウムイオン二次電池を得た。得られたリチウムイオン二次電池に対して、０．１Ｃで充放電を行ったところ、容量は４５０ｍＡｈであった。また、このリチウムイオン二次電池を８０℃で２週間保存した後の容量は４２９ｍＡｈであった。
【００９２】
（参考比較例１）
実施例１と同様の方法で調製したリチウム電池用正極および負極を用いて、正極、市販のリチウム電池用セパレータ（ポリエチレン微多孔膜、空隙率６０％、膜厚２５μｍ）、負極を積層し、電池用セル缶に組み込んだ後、非水電解液ｉを注入し、セル缶を封じて、リチウムイオン二次電池を得た。得られたリチウムイオン二次電池に対して、０．１Ｃで充放電を行ったところ、容量は４５０ｍＡｈであった。また、このリチウムイオン二次電池を８０℃で２週間保存した後の容量は４１０ｍＡｈであった。
【００９３】
（参考比較例２）
グラフト重合多孔質膜の作製
ポリエチレンオキサイド基含有アクリレート（商品名；１３０Ａ、共栄社化学（株）製）  ２５質量部、エトキシ化イソシアヌル酸トリアクリレート（商品名；ＮＫエステル  Ａ−９３００、新中村化学工業（株）製）５質量部、ポリエチレンオキサイド基含有アクリレート（商品名；Ｍ−４０Ｇ、新中村化学工業（株）製）  １９質量部、トルエン  ４９質量部に、光重合開始剤（商品名；ＩＲＧＡＣＵＲＥ  ６５１、チバ・スペシャルティ・ケミカルズ）  １質量部を添加し、市販のリチウム電池用セパレータ（ポリエチレン微多孔膜、空隙率６０％、膜厚２５μｍ）を浸漬した後、脱酸素下で低圧水銀灯を用いて低波長紫外線を１分間照射し、次いで９０℃で２時間、真空乾燥し、グラフト重合による表面処理を施したリチウム電池用セパレータを得た。グラフト重合による質量増は、７．５質量％であった。
【００９４】
リチウム電池の作製と評価
実施例１と同様の方法で調製したリチウム電池用正極および負極を用いて、正極、上記グラフト重合による表面処理を施したリチウム電池用セパレータ、負極を積層し、電池用セル缶に組み込んだ後、非水電解液ｉを注入し、セル缶を封じて、リチウムイオン二次電池を得た。得られたリチウムイオン二次電池に対して、０．１Ｃで充放電を行ったところ、容量は４５０ｍＡｈであった。また、このリチウムイオン二次電池を８０℃で２週間保存した後の容量は２０３ｍＡｈであった。
【００９５】
参考例５と、参考比較例１および２との比較から、カルボジイミド基を有する重合性不飽和基含有単量体を用いてグラフト重合による表面処理を施したリチウム電池用セパレータを用いてなるリチウムイオン二次電池は、市販の電池用セパレータや、ポリアルキレンオキサイド基を有する重合性不飽和基含有単量体のみをグラフト重合した電池用セパレータを用いてなるリチウムイオン二次電池と比較して、高温保存時で電池容量が低下しにくいことを確認した。
【００９６】
参考例６
重合体分散液の調製とセパレータの作製
参考例２で得られたＮ，Ｎ´−ビス（２−メタクリロイルオキシエチル）カルボジイミド  ５質量部、合成例１で得られたＮ−（２−メタクリロイルオキシエチル）−Ｎ´−シクロヘキシルカルボジイミド４４質量部、トルエン  １５０質量部に、２，２´−アゾビス（２−メチルプロピオニトリル）１質量部を添加し、窒素雰囲気下、８０℃で３時間、強制撹拌して、乳白色の重合体分散液を得た。該重合体溶液に市販のセルロース含有キャパシタ用セパレータ（厚さ  ５０μｍ、密度  ０．４ｇ／ｃｍ3）を浸漬した後、９０℃で２時間、真空乾燥し、カルボジイミド基含有重合体で被覆されたキャパシタ用セパレータを得た（質量増加率  ５．８質量％）。
【００９７】
電気二重層キャパシタの作製と評価
実施例７と同様に調製した電気二重層キャパシタ用電極と上記カルボジイミド基含有重合体で被覆されたキャパシタ用セパレータを積層し、角形セルに組み込んだ後、非水系電解液iiを注入して、セル缶を封じ、積層型電気二重層キャパシタを得た。電気二重層キャパシタの静電容量は、２１Ｆであった。８０℃で２週間保存した後の容量は、１９Ｆであった。
【００９８】
（参考比較例３）
実施例３と同様に調製した電気二重層キャパシタ用電極と市販のキャパシタ用セパレータ（厚み  ５０μｍ、密度  ０．４ｇ／ｃｍ3）を積層し、角形セルに組み込んだ後、非水系電解液iiを注入して、セル缶を封じ、積層型電気二重層キャパシタを得た。電気二重層キャパシタの静電容量は、２１Ｆであった。８０℃で２週間保存した後の容量は、１６Ｆであった。
【００９９】
参考例６と、参考比較例３との比較から、カルボジイミド基を有する重合体で表面処理を施したセパレータを用いてなる電気二重層キャパシタは、市販の電気二重層キャパシタ用セパレータを用いてなる電気二重層キャパシタと比較して、高温保存時で容量が低下しにくいことを確認した。
【産業上の利用可能性】
【０１００】
一般式［Ｉ］で示されるカルボジイミド化合物は、実施例で述べた用途の他、湿式太陽電池、画像表示材料等の電気化学素子、塗料、化粧板、工業機材、住宅基材、電子材料等の分野において使用することができる。